ПОЛИМЕРНАЯ НАНОАЛМАЗНАЯ КОМПОЗИЦИЯ ДЛЯ ЭКРАНИРУЮЩЕГО МАТЕРИАЛА

1. Полимерная наноалмазная композиция для экранирующего материала, включающая полимерную матрицу и наполнитель, характеризующаяся тем, что в качестве матрицы содержит модифицированный полимер, а в качестве наполнителя ультрадисперсный алмазосодержащий углерод при массовом соотношении компонентов: полимерная матрица/наполнитель от 10:1 до 1:1.
2. Полимерная композиция по п.1, отличающаяся тем, что объемная доля наночастиц наполнителя с характерными размерами менее 18 нм составляет 86-88%.
3. Композиция по п.1, отличающаяся тем, что модифицированным полимером является по крайней мере один сополимер, выбранный из ряда: привитой сополимер полиэтилена с малеиновым ангидридом, привитой сополимер полипропилена с малеиновым ангидридом.
4. Композиция по п.3, отличающаяся тем, что модифицированным полимером является привитой сополимер полиэтилена с малеиновым ангидридом.
5. Композиция по п.1, отличающаяся тем, что ультрадисперсный алмазосодержащий углерод является продуктом взрывного разложения мощных взрывчатых веществ, характеризующийся содержанием алмазной аллотропии.
6. Композиция по п.5, отличающаяся тем, что содержание алмазной аллотропии составляет не более 50 мас.%.
7. Композиция по п.1, отличающаяся тем, что она получена путем смешения модифицированного полимера и ультрадисперсного алмазосодержащего углерода в расплаве полимера и/или сополимера.
8. Композиция по п.7, отличающаяся тем, что объемная доля наночастиц исходного ультрадисперсного алмазосодержащего углерода с характерными размерами менее 18 нм составляет 92%.
9. Композиция по п.1, отличающаяся тем, что дополнительно содержит антиоксидант в количестве 0,5 мас.ч. на 100 мас.ч. суммы компонентов.
10. Композиция по п.9, отличающаяся тем, что в качестве антиоксиданта содержит фенозан 23.
11. Композиция по п.1, отличающаяся тем, что она предназначена для получения экранирующего материала, поглощающего электромагнитные излучения в диапазоне частот: 20-35 ГГц.
2
12. Композиция по п.11, отличающаяся тем, что экранирующий материал получен в виде пластины толщиной 1 мм методом горячего прессования при давлении 150 кГ/см и температуре 185°С.